(57)【要約】【課題】転写後の表面凹凸による白濁防止と、保管時のブロッキング防止とを両立させた転写箔を提供する。【解決手段】転写熱圧を加えることにより被転写体に転写される転写箔１は、シート状の支持体１０と、支持体上に形成されたＯＶＤ部２０と、軟質樹脂と変形制限剤とを含有し、ＯＶＤ部上に形成された沈み込み制御層３０と、沈み込み制御層上に形成された接着層４０とを備え、接着層は、常温より低いガラス転移温度の熱可塑樹脂を含有し、接着層の厚みを規定する樹脂成分と、接着層の厚みよりも大きい粒径を有し、一部が樹脂成分から突出するスペーサー粒子とを含有し、スペーサー粒子が、転写熱圧後に沈み込み制御層に沈み込む。【選択図】図１
2018183991.tif 000002
【特許請求の範囲】
【請求項１】
転写熱圧を加えることにより被転写体に転写される転写箔であって、
シート状の支持体と、
前記支持体上に形成されたＯＶＤ部と、
軟質樹脂と変形制限剤とを含有し、前記ＯＶＤ部上に形成された沈み込み制御層と、
前記沈み込み制御層上に形成された接着層と、
を備え、
前記接着層は、
常温より低いガラス転移温度の熱可塑樹脂を含有し、前記接着層の厚みを規定する樹脂成分と、
前記接着層の厚みよりも大きい粒径を有し、一部が前記樹脂成分から突出するスペーサー粒子と、を含有し、
前記スペーサー粒子が、前記転写熱圧後に前記沈み込み制御層に沈み込む、転写箔。
【請求項２】
前記変形制限剤は、前記接着層の厚みよりも小さい粒径の無機粉体フィラーおよび高ガラス転移温度重合体の少なくとも一方を含む、
請求項１に記載の転写箔。
【請求項３】
前記スペーサー粒子の平均粒径は、前記接着層の厚さと前記沈み込み制御層の厚さの和である総厚より大きく、前記総厚の２倍以下である、
請求項１または２に記載の転写箔。
【請求項４】
前記転写熱圧後における前記スペーサー粒子の沈み込み量が、過負荷熱圧時における前記スペーサー粒子の沈み込み量の２０％以上６０％以下である、
請求項１から３のいずれか一項に記載の転写箔。
【請求項５】
前記変形制限剤が塩化ビニル酢酸ビニル共重合体である、
請求項１に記載の転写箔。
【請求項６】
前記軟質樹脂が酸変性ポリオレフィン樹脂である、
請求項１から５のいずれか一項に記載の転写箔。
【請求項７】
前記酸変性ポリオレフィン樹脂は、ポリエチレンと（メタ）アクリル酸の共重合樹脂である、
請求項６に記載の転写箔。
【請求項８】
前記軟質樹脂は、アクリル樹脂である、
請求項１から７のいずれか一項に記載の転写箔。
【請求項９】
前記沈み込み制御層は、シラノール結合を含有する、
請求項１から８のいずれか一項に記載の転写箔。
【請求項１０】
前記沈み込み制御層は、ウレタン結合を含有する、
請求項１から８のいずれか一項に記載の転写箔。
【請求項１１】
前記変形制限剤は高ガラス転移温度重合体を含み、
前記高ガラス転移温度重合体と前記軟質樹脂は２相状態に相分離しており、
前記高ガラス転移温度重合体は連続相であり、前記高ガラス転移温度重合体のガラス転移温度は、前記軟質樹脂のガラス転移温度以上である、
請求項１に記載の転写箔。
【請求項１２】
前記接着層は、前記接着層の厚みよりも小さい粒径の粉体フィラーを含有する、
請求項１から１１のいずれか一項に記載の転写箔。
【請求項１３】
請求項１から１２のいずれか一項に記載の転写箔を用い印刷体に前記ＯＶＤ部が熱転写されたＯＶＤ部付印刷体。
【発明の詳細な説明】
【技術分野】
【０００１】
本発明は、転写箔、より詳しくは、回折等の光学効果を発現するレリーフ構造を有し、商品券、紙幣、カード、パスポート等の偽造防止効果が必要とされる有価証券や個人認証媒体の各種印刷体の表面に熱圧で転写される転写箔、およびこの転写箔のＯＶＤ部が転写されたＯＶＤ部付印刷体に関する。
【背景技術】
【０００２】
本発明は、偽造、改ざん、秘密にされるべき情報の盗み読み等の不正防止対策や、万一そのような不正が懸念されても不正の有無の判別を容易とする対策（以下、「偽造防止対策」と称する。）、および偽造防止対策が必要とされる技術分野に関係する。
例えば、商品券やクレジットカード等の有価証券類の偽造防止対策や、ブランド品や高級品等の一般的に高価なものへの適用希望が多い真正品であることを証明するための偽造防止対策として、偽造防止転写箔が知られている。偽造防止転写箔は、これらの要求に効果的に応えることができ、意匠的にも優れた視覚効果を得られる技術である。
【０００３】
近年、偽造防止転写箔において光学効果を発現させる技術の一つとして、光の干渉を用いて立体画像、特殊な装飾画像、特殊な色の変化等を表現し得るホログラムや回折格子、また、光学特性の異なる薄膜を多層に重ねることによって見る角度により色の変化（カラーシフト）を生じる多層薄膜、等々の技術を利用した、いわゆるＯＶＤ（Optical(ly) Variable Device）が利用されている。
【０００４】
ＯＶＤは、高度な製造技術を要すること、独特な視覚効果を有し、一瞥で真偽が判定できることから有効な偽造防止手段としてクレジットカード、有価証券、証明書類等の一部あるいは全面に形成されて使用されている。最近では、有価証券以外にもスポーツ用品やコンピュータ部品をはじめとする電気製品ソフトウェア等に貼り付けられ、その製品の真正さを証明する認証シールや、それら商品のパッケージに貼りつけられる封印シールとしても広く使われるようになってきた。
【０００５】
一般にＯＶＤは、精巧な偽造が難しく確認が容易な偽造防止手段である。商品券や紙幣、パスポート、若しくは株券等の紙媒体にＯＶＤを貼付する場合には、貼り替えを困難とする観点から、多くの場合熱転写方式が採用されている。ＯＶＤは需要の拡大に伴い、高速での熱転写適性が求められており、より少ない熱圧で被転写体への転写を実現する必要がある。そのため、タックが強く密着性の良い粘着剤や、少ない熱量でも接着可能な融点の低いホットメルト接着剤が使用されることが多い。
【０００６】
しかし、タックの強い粘着剤や、融点の低いホットメルト接着剤を用いた場合には、保管時にブロッキングが生じて、製品の一部が転写前に使用不能となるという問題があった。この問題に対し、ブロッキング防止効果を持った接着剤が提案されている（たとえば特許文献１および２参照。）。特許文献１や２に記載の技術では、接着剤にフィラーを添加することにより接着層と基材との接触面積を小さくすることでブロッキングを防止している。
【先行技術文献】
【特許文献】
【０００７】
【特許文献１】特開２００１−７１６９８号公報
【特許文献２】特開２００９−２９１９９６号公報
【発明の概要】
【発明が解決しようとする課題】
【０００８】
特許文献１に記載の技術は、ブロッキング防止には効果があるものの、転写箔に適用した場合は、添加したフィラーにより熱転写された転写箔の表面に凹凸が生じ、転写箔の表面で光が散乱することがある。そのため、光の散乱に起因する白濁によってＯＶＤが白く濁って見え、ＯＶＤが本来有する光学効果が損なわれたり、消失したりするという問題がある。
【０００９】
このように、転写後の表面凹凸による白濁防止と、保管時のブロッキング防止とを両立させた転写箔は未だなく、その登場が強く求められている。
【００１０】
上記事情を踏まえ、本発明は、転写後の表面凹凸による白濁防止と、保管時のブロッキング防止とを両立させた転写箔を提供することを目的とする。
【課題を解決するための手段】
【００１１】
本発明の第一の態様は、転写熱圧を加えることにより被転写体に転写される転写箔である。この転写箔は、シート状の支持体と、支持体上に形成されたＯＶＤ部と、軟質樹脂と変形制限剤とを含有し、前記ＯＶＤ部上に形成された沈み込み制御層と、沈み込み制御層上に形成された接着層とを備える。
接着層は、常温より低いガラス転移温度の熱可塑樹脂を含有し、前記接着層の厚みを規定する樹脂成分と、接着層の厚みよりも大きい粒径を有し、一部が前記樹脂成分から突出するスペーサー粒子と、を含有し、スペーサー粒子が、転写熱圧後に沈み込み制御層に沈み込む。
【００１２】
本発明の第二の態様は、本発明の転写箔を用い印刷体にＯＶＤ部が熱転写されたＯＶＤ部付印刷体である。
【発明の効果】
【００１３】
本発明の転写箔によれば、転写後の表面凹凸による白濁防止と、保管時のブロッキング防止とを両立させることができる。
【図面の簡単な説明】
【００１４】
【図１】本発明の一実施形態に係る転写箔を模式的に示す断面図である。
【図２】スペーサー粒子を含有しない接着層と支持体との接触態様を模式的に示す図である。
【図３】スペーサー粒子のみ含有する接着層と支持体との接触態様を模式的に示す図である。
【図４】スペーサー粒子および粉体フィラーを含有する接着層と支持体との接触態様を模式的に示す図である。
【図５】転写箔の温度変化を示す概念図である。
【図６】白濁を生じていない転写後ＯＶＤ部の写真である。
【図７】白濁を生じている転写後ＯＶＤ部の写真である。
【図８】第二グループの実施例における転写箔の態様を模式的に示す図である。
【図９】ＯＶＤ部付印刷体の一例を示す平面図である。
【図１０】同ＯＶＤ部付印刷体の部分模式断面図である。
【発明を実施するための形態】
【００１５】
本発明の一実施形態について、図１から図８を参照して説明する。
図１は、本実施形態の転写箔１を模式的に示す断面図である。転写箔１は、シート状の支持体１０と、支持体１０上に形成されたＯＶＤ部２０と、ＯＶＤ部２０上に形成された沈み込み制御層３０と、沈み込み制御層３０上に形成された接着層４０とを備えている。
【００１６】
支持体１０は、転写箔１が被着体に転写されるまでＯＶＤ部２０を保護する。転写箔１が印刷体等の被転写体に熱転写された後は、ＯＶＤ部２０との境界で剥離される。支持体１０は、ベースフィルムまたは、コートされたベースフィルムである。ベースフィルムは単層または多層のプラスチックフィルムとすることができる。プラスチックフィルムは、押出法、溶液流延法、カレンダー法により製造できる。押出法としては、インフレーション法、Ｔダイ法を適用できる。また、プラスチックフィルムは、延伸、無延伸のフィルムとできる。プラスチックフィルムの材料は、熱可塑樹脂、溶解性樹脂とすることができる。熱可塑樹脂としては、例えばＰＥＴ（ポリエチレンテレフタレート）、ＰＥＮ（ポリエチレンナフタレート）、ＰＰ（ポリプロピレン）などを用いることができる。ベースフィルムは、耐熱フィルム、耐圧フィルムとすることができる。耐熱材料、耐圧材料は、転写時にかかる熱や圧力等による変形や変質を少なくできる。用途や目的に応じて、ベースフィルムは、紙や合成紙、プラスチック複層紙や樹脂含浸紙等とすることができる。コートされたベースフィルムは、ベースフィルムの片面または両面がコートされている。このコートは、樹脂単体、粉体を含有した樹脂をコーティングしたものとできる。このコーティングは、マイクログラビアコート、グラビアコート、ダイコート、スクリーンコート等を適用できる。コートする樹脂は、アクリル樹脂、シリコーン樹脂、フッ素系樹脂とすることができる。樹脂が含有する粉体は、シリカ粉体、シリコーン粉体、フッ素系粉体、カーボン粉体とできる。コーティングをＯＶＤ部側にした場合、ＯＶＤ部の保持、剥離を調整できる。コーティングをＯＶＤ部の反対側にした場合、ＯＶＤ部の接着層とのブロッキングを防止すること、または転写箔の搬送をスムーズにすること、またはこれら両方を実現することができる。支持体１０の厚さは、例えば４μｍ以上であることが好ましい。厚さが４μｍ未満であると、支持体としての物理的強度が不十分となり転写箔の取り扱いが困難となる。支持体１０のより好ましい厚さは１２〜５０μｍである。
【００１７】
ＯＶＤ部２０は、支持体１０側から剥離層２１、レリーフ層２２、無機蒸着層２３、および被覆層２４を有する。ＯＶＤ部２０の基本構成は公知であるが、各層について以下に簡潔に説明する。
【００１８】
剥離層２１は、支持体１０に対しＯＶＤ部２０を剥離可能な程度に支持させる。転写箔１の転写後、剥離層２１は最表面に露出し、外的損傷からＯＶＤ部２０を保護する。
剥離層２１は、熱可塑樹脂と表面改質剤を含有する層とできる。剥離層２１の熱可塑樹脂は、ガラス転移温度が９０℃以上、１３０℃の樹脂とできる。熱可塑樹脂は、アクリル樹脂やポリエステル樹脂、ポリアミド樹脂のいずれか、いずれかの共重合樹脂、いずれかの複合樹脂、いずれかの共重合樹脂のいずれかの複合樹脂とできる。表面改質剤は、パウダー、ワックス、オイルとできる。パウダーは、耐熱パウダーとできる。耐熱パウダーは、シリカパウダー、ポリエチレンパウダー、フッ素系パウダー、シリコーン系パウダーとすることができる。ワックスは、パラフィンワックス、シリコーンワックス、カルナバロウとすることできる。オイルは、シリコーンオイルとできる。トップ層２１は、着色されてもよい。剥離層２１の樹脂に顔料、染料を添加することにより着色できる。顔料は、無機顔料、有機顔料、無機顔料と有機顔料の混合とすることができる。または、顔料は、蛍光性顔料、パール顔料、磁性顔料の単体、同種のブレンド、異種の混合、異種の同種のブレンドの混合とすることもできる。染料は、天然染料、合成染料、天然染料と合成染料の混合とすることができる。または、染料は、蛍光性染料とすることもできる。剥離層２１は、支持体１０上に印刷、塗布によって形成することができる。塗布は、グラビアコートやマイクログラビアコート、ダイコートとすることができる。印刷は、グラビア印刷、スクリーン印刷とすることができる。剥離層２１の厚みは、例えば、０．５μｍ以上５μｍ以下である。剥離層２１は、印刷を受容できる。アクリル樹脂は、印刷を受容しやすい。印刷を受容可能なトップ層を有するＯＶＤ部付印刷体は、一体として印刷可能となる。
【００１９】
レリーフ層２２は、表面の少なくとも一方にレリーフ構造を有する。レリーフ層２２は、紫外線硬化樹脂、熱可塑樹脂、熱硬化樹脂とすることができる。紫外線硬化樹脂は、硬化樹脂である、エチレン性不飽和結合、又はエチレン性不飽和基を持つモノマー、オリゴマー、ポリマーとすることができる。エチレン性不飽和結合、又はエチレン性不飽和基を持つモノマーとしては、１，６−ヘキサンジオール、ネオペンチルグリコールジアクリレート、トリメチロールプロパントリアクリレート、ペンタエリスリトールトリアクリレート、ペンタエリスリトールテトラアクリレート、ジペンタエリスリトールペンタアクリレート、ジペンタエリスリトールヘキサアクリレートとできる。エチレン性不飽和結合、又はエチレン性不飽和基を持つオリゴマーとしては、エポキシアクリレート、ウレタンアクリレート、ポリエステルアクリレートのオリゴマーまたはコオリゴマーとできる。ポリマーとしては、ウレタン変性アクリル、エポキシ変性アクリルのポリマーまたはコポリマーとできる。紫外線硬化樹脂としては、アクリル樹脂、アクリルアクリレート樹脂、エポキシアクリレート樹脂、ウレタンアクリレート樹脂、ポリエステルアクリレート樹脂、エチレンメタクリレート樹脂のいずれか、いずれかの共重合樹脂、いずれかの複合樹脂、いずれかの共重合樹脂のいずれかの複合樹脂とできる。レリーフ層２２は、着色されてもよい。レリーフ層２２の樹脂に顔料、染料を添加することにより着色できる。顔料は、無機顔料、有機顔料とすることができる。または、顔料は、蛍光性顔料、パール顔料、磁性顔料とすることもできる。染料は、天然染料、合成顔料とすることができる。または、染料は、蛍光性染料とすることもできる。
レリーフ層２２の材料として熱可塑樹脂を用いる場合は、アクリル系樹脂、エポキシ系樹脂、セルロース系樹脂、ビニル系樹脂のいずれか、いずれかの共重合樹脂、いずれかの複合樹脂、いずれかの共重合樹脂のいずれかの複合樹脂とすることができる。レリーフ層２２の熱硬化樹脂は、ウレタン樹脂、メラミン系樹脂、エポキシ樹脂、フェノール系樹脂のいずれか、いずれかの共重合樹脂、いずれかの複合樹脂、いずれかの共重合樹脂のいずれかの複合樹脂とすることができる。
【００２０】
レリーフ層２２のレリーフ構造は、微細な凹凸形状によって構成され、光学回折効果、無反射効果、等方性または異方性散乱効果、レンズ効果、偏光選択性反射効果などの光学効果を有し、目視や機械検知等によって、偽造改ざん防防止や意匠性向上の効果を発現する。光学効果は、１つ若しくは複数の光学効果を有するレリーフを組み合わせて選択する事ができる。
レリーフ層２２の表面のレリーフ構造は、凹部または凸部、もしくは凹部および凸部を有し、回折、光反射抑制、等方性または異方性の光散乱、屈折、偏光・波長選択性の反射、透過、光反射抑制などの光学的性質をＯＶＤ部２０に備える。レリーフ層２２に、例えば０．５μｍ以上２μｍ以下のピッチ、０．０５μｍ以上０．５μｍ以下の深さで、回折格子構造の領域を設けることで、レリーフ構造は光を回折させる性質を積層光学構造体２０に付与する。レリーフ層２２に、例えば０．１μｍ以上０．５μｍ以下のピッチ、０．２５μｍ以上０．７５μｍ以下の深さで、モスアイ構造や深い格子構造を設けることでレリーフ構造は光反射抑制の性質や、偏光・波長選択性の反射、透過、光反射抑制をＯＶＤ部２０に付与する。レリーフ構造に、例えば０．５μｍ以上３μｍ以下の平均ピッチ、０．０５μｍ以上０．５μｍ以下の深さで、非周期的な線状またはドット状の繰り返し構造の領域を設けることで、レリーフ構造は等方的なあるいは異方的な散乱光を射出する性質をＯＶＤ部２０に付与する。レリーフ層２２に、３μｍより大きい平均ピッチ、０．５μｍより深い構造の領域を設け、隣接する層と異なる屈折率とすることで、レリーフ構造は屈折の性質をＯＶＤ部２０に付与する。ＯＶＤ部２０の光学的性質は、目視や機械検知によって、知覚、検知することができる。これにより偽造改ざん防止性能や意匠性を向上することができる。レリーフ層２２の表面のレリーフ構造は、複数のレリーフ構造領域を有してもよい。レリーフ構造領域は、単体として、または複数の統合として画像を表示できる。画像は、絵、写真、肖像、ランドマーク、マーク、ロゴの単体またはそれらの組合せとできる。
【００２１】
無機蒸着層２３は、レリーフ層２２上の一部または全面に形成される。無機蒸着層２３がレリーフ層２２上の一部に形成された場合、ＯＶＤ部２０の製造により高度な加工技術が要求され、より精緻な意匠となる為、転写箔１はより高い偽造防止効果を有することができる。
無機蒸着層２３は、レリーフ層２２で生じる光学的性質を容易に観察可能とする。無機蒸着層２３は、構造色を表示してもよい。構造色は、変化色、虹色等である。無機蒸着層２３の材料としては、金属またはケイ素の単体、合金、またはこれらの化合物を用いることができる。単体、合金、またはこれらの化合物を構成する金属またはケイ素は、Ｓｉ、Ａｌ、Ｓｎ、Ｃｒ、Ｎｉ、Ｃｕ、Ａｇのいずれか又はいずれかの組合せとすることができる。無機蒸着層２３の厚みは、１０〜５００ｎｍの範囲とすることができる。無機蒸着層２３は、減圧下で無機材料を堆積することで形成できる。無機蒸着層２３は、真空蒸着やスパッタ、ＣＶＤにより形成できる。
無機蒸着層２３は単層または多層である。多層の無機蒸着層２３は、金属の単体と金属の化合物を交互に積層したもの、異種の金属の単体を交互に積層したもの、異種の金属の化合物を交互に積層したものとすることができる。金属の単体と金属の化合物を交互に積層したものとして、アルミニウムの層に二酸化ケイ素堆積層を積層し多層としたものを挙げることができる。
【００２２】
被覆層２４は、無機蒸着層２３上の全面または一部を被覆する。被覆層２４は、無機蒸着層２３上の一部にレジストとして設け、被覆層がない部分の無機蒸着層２３を選択的に除去することで、無機蒸着層２３をレリーフ層２２上の一部に設けることができる。無機蒸着層２３がレリーフ層２２上の一部に設けられている場合は、被覆層２４は、一部に設けられた無機蒸着層に対応させて設けてもよい。
被覆層２４を無機蒸着層２３上に印刷、塗布、堆積することで無機蒸着層２３を被覆層２４で被覆できる。被覆層２４を無機蒸着層２３上の一部に設ける方法として、被覆層２４を印刷で部分的に設ける方法、エッチング液の透過性の異なる被覆層２４を無機蒸着層２３上に堆積させ被覆層２４と無機蒸着層２３をエッチング液の透過性の差により選択的にエッチングする方法、紫外線露光によって溶解する或いは溶解し難くなる樹脂材料を塗布し、パターン状に紫外線を露光した後、被覆層２４を現像し、エッチング液で無機蒸着層２３を選択的にエッチングする方法、無機蒸着層２３上に溶解性の樹脂を部分的に形成した後に被覆層２４を形成し、溶解性樹脂および溶解性樹脂上の被覆層を溶剤で部分的に除去する方法を採用できる。被覆層２４を部分的に設ける方法であれば、他の周知の各種加工技術を適用してもよい。
被覆層２４の材料は、樹脂または無機材料または樹脂と無機材料のコンポジットとすることができる。被覆層２４の樹脂はエッチング耐性を有する樹脂とすることができる。被覆層２４の樹脂は硬化樹脂とできる。硬化樹脂は、エッチング耐性を得やすい。被覆層２４の樹脂は、ビニル系樹脂、ポリスチレン系樹脂、アクリル系樹脂、ポリウレタン系樹脂、ポリアミド系樹脂、ポリイミド系樹脂のいずれか、いずれかの共重合樹脂、いずれかの複合樹脂、いずれかの共重合樹脂のいずれかの複合樹脂とできる。ビニル系樹脂は、塩化ビニル、ポリ塩化ビニリデン、ポリビニルアルコールとすることができる。ポリスチレン系樹脂は、ポリスチレン系ポリスチレン、スチレン・アクリロニトリル共重合体、ポリエチレン、エチレン酢酸ビニル共重合体とすることができる。アクリル系樹脂は、ポリメチルメタクリレートとすることができる。また、これらのうち少なくとも２種類以上を共重合した樹脂であってもよい。さらには、上記樹脂の分子には、エステル結合、ウレタン結合、エーテル結合、アミン結合、シラノール結合などを含んでいてもよい。これらの結合に関わる官能基を有する２種類以上の樹脂の化学構造の一部を架橋させてもよい。硬化系樹脂は、ウレタン樹脂やエポキシ樹脂などの熱硬化樹脂、アクリレート系樹脂などの紫外線硬化樹脂などとすることができる。被覆層２４の樹脂は、その他電子線硬化樹脂、湿気硬化樹脂とすることもできる。
【００２３】
沈み込み制御層３０は、接着層中のスペーサー粒子（後述）の沈み込み量を調整する。転写箔の保管時には、スペーサー粒子は沈み込み制御層中には、ほとんど沈み込まず、ロール状に巻かれた際に、接着層と支持体１０との間にギャップを保持する。熱転写時には、スペーサー粒子４１が沈み込み制御層中に適度に沈み込む。沈み込み制御層３０は、接着層４０と接触している。
沈み込み制御層３０は、軟質樹脂と変形制限剤とを含有する。軟質樹脂と変形制限剤とは柔軟性が異なっていてもよい。軟質樹脂と変形制限剤の混合比は、５０：１から１：１の範囲とできる。熱圧に伴って、沈み込み制御層３０中の軟質樹脂が変形し、スペーサー粒子４１が沈み込む。この際、変形制限剤が軟質樹脂の変形を抑制し、スペーサー粒子４１が沈み込み過ぎることを抑制することで、スペーサー粒子４１の沈み込みを調整する。これにより、過度に沈み込みが発生することによるブロッキング、スペーサー粒子４１が沈み込まないことによるＯＶＤ部２０の白濁の欠陥を防止できる。
沈み込み制御層３０は、熱圧前には適度な硬度を有するため、スペーサー粒子４１は前記接着層４０に留まる。熱圧前の沈み込み制御層３０に適度な硬度を付与するために、軟質樹脂を結晶性樹脂とするか、変形制限剤を高ガラス転移温度重合体またはそのコンポジットとするか、上記構成を組み合わせることができる。軟質樹脂を結晶性樹脂とした場合、熱圧前は軟質樹脂が結晶状態であるため、沈み込み制御層３０は、適度な硬度を有する。変形制限剤を高ガラス転移温度重合体またはそのコンポジットとした場合、熱圧前は変形制限剤がガラス状態であるため、沈み込み制御層３０は適度な硬度を有する。上記構成を組み合わせた場合、熱圧前は軟質樹脂が結晶状態であり変形制限剤がガラス状態であるため、沈み込み制御層３０は適度な硬度を有する。
沈み込み制御層３０の軟質樹脂は、熱可塑樹脂とできる。沈み込み制御層３０の軟質樹脂のガラス転移温度は８０℃以下とすることができる。変形制限剤は、沈み込み制御層３０の厚みよりも小さい粒径の無機粉体フィラー、高ガラス転移温度重合体、接着層の厚みよりも小さい粒径の無機粉体フィラーと高ガラス転移温度重合体の双方とすることができる。高ガラス転移温度重合体のガラス転移点は６０℃以上またはガラス転移点が無いものとすることができる。高ガラス転移温度重合体のガラス転移点は、６０℃以上３００℃以下の範囲としてもよい。高ガラス転移温度重合体は、ポリマー粉体フィラーでもよい。
沈み込み制御層３０の変形制限剤として、ガラス転移点が６０℃以上であり、軟化温度が９０℃以上１３０℃以下の高ガラス転移温度重合体を用いた場合、ＯＶＤ部２０を部分的に被転写体に転写する際のバリ発生を防止できる。変形制限剤の高ガラス転移温度重合体は熱可塑性重合体とできる。高ガラス転移温度重合体と軟質樹脂は２相状態の相分離構造でもよい。２相状態の相分離構造を形成するには、溶剤に可溶な軟性樹脂と高ガラス転移温度重合体を用い溶解した塗布液を塗布することで得ることができる。高ガラス転移温度重合体は、連続相とできる。連続相は骨格をなす。連続相としては、ポーラス構造等である。軟性樹脂は、分散相または連続相とできる。高ガラス転移温度重合体のガラス転移温度は、軟質樹脂のガラス転移温度以上でもよい。その結果、部分転写の際には、熱転写領域の輪郭の内側では、高ガラス転移温度重合体が軟化し、熱転写領域の輪郭の外側では軟化しないため、熱転写領域の輪郭の高ガラス転移温度重合体に応力が集中し、確実に輪郭部分で樹脂が破断すると考えられる。
高ガラス転移温度重合体は、粉体またはディスパージョンとして、軟質樹脂中と混合されてもよい。また、軟質樹脂は結晶性樹脂であってもよい。変形抑制剤としての高ガラス転移温度重合体は、塩化ビニル酢酸ビニル共重合体、セルロース重合体、フェノール重合体、フッ素系ポリマー、シリコーン系ポリマー、アクリル系ポリマー、メラミン系ポリマー、エポキシ系ポリマーとすることができる。塩化ビニル酢酸ビニル共重合体は、他の樹脂との密着性が良い。
沈み込み制御層３０の軟質樹脂は、酸変性ポリオレフィン樹脂とすることができる。酸変性ポリオレフィン樹脂は、エチレンと酸性分との共重合樹脂であってもよい。エチレンと酸性分との共重合体は、エチレン（メタ）アクリル酸共重合樹脂（ＥＭＡＡ）、エチレン−酢酸ビニル共重合樹脂、エチレン（メタ）アクリル酸エステル共重合樹脂等とすることができる。エチレンと酸性分との共重合樹脂は、適度な柔軟性と隣接する層との適度な密着性が得やすい。
酸変性ポリオレフィン樹脂は、酸変性により、隣接する無機蒸着層およびレリーフ層、被覆層との密着性を得ることができる。これは、酸変性ポリオレフィンが、隣接する無機蒸着層およびレリーフ層、被覆層の有機シラン化合物およびイソシアネートと結合するためである。
酸変性ポリオレフィンの中でも、エチレン（メタ）アクリル酸共重合樹脂（ＥＭＡＡ）は、ブロッキングしづらい。沈み込み制御層３０中の軟質樹脂は、沈み込み制御層３０中の塩化ビニル酢酸ビニル共重合体よりも低い軟化温度とすることができ、さらに、転写時の転写温度以下の軟化温度とすることができる。沈み込み制御層３０の樹脂の軟化温度としては、６０℃以上１１０℃以下の範囲とできる。転写箔の転写温度（スタンパー版面温度）は、一般に９０℃から１３０℃の範囲であるため、軟化温度を上記とすることができる。
酸変性ポリオレフィンの酸価の測定は、一般に使われるＦＴ−ＩＲ法や、滴定法等とすることができる。酸変性ポリオレフィンの酸価は、０．５〜２００の範囲とできる。
【００２４】
軟質樹脂の溶液は、軟質樹脂の分散体であるディスパージョンが用いられてもよい。この場合、ディスパージョンの粒子の大きさは３０μｍ程度とできる。
軟質樹脂と塩化ビニル酢酸ビニル共重合体とは柔軟性が異なっていてもよい。通常は、塩化ビニル酢酸ビニル共重合体よりも軟質樹脂の方が柔軟性に優れる。沈み込み制御層の各樹脂および沈み込み制御層全体の柔軟性は、一般に使われるナノインテンダーにより測定可能である。
【００２５】
沈み込み制御層３０の軟化温度は、６０℃以上１１０℃以下の範囲とできる。沈み込み制御層３０の軟化温度は、転写箔の転写時の温度が、一般に９０℃から１３０℃の範囲であるため、この転写時の温度で軟化する温度である。
沈み込み制御層３０には、助剤が添加されてもよい。助剤の添加量は、０．１Ｗｔ％から１０Ｗｔ％の範囲とできる。助剤として、シランカップリング剤、イソシアネートが添加されてもよい。シランカップリング剤を添加することで、沈み込み制御層３０の一部がＯＶＤ部２０の無機蒸着層２３と接触している場合でも、シラノール結合を生じることによりＯＶＤ部２０との接着の安定性が向上する。シラノール結合により、沈み込み制御層の耐熱性、耐溶剤性も向上する。また、沈み込み制御層３０の一部がＯＶＤ部２０のレリーフ層２２と接触している場合、レリーフ層２２の表面に存在するレリーフ層２２に添加したシラン化合物との密着性も向上する。
沈み込み制御層３０には、助剤としてイソシアネートが添加されてもよい。イソシアネートを添加することで、沈み込み制御層３０のうちレリーフ層２２および被覆層２４に接する部位でウレタン結合が生じ、密着性、耐熱性、耐溶剤性等が向上する。沈み込み制御層３０は、蛍光性を有していてもよい。蛍光性は、樹脂やポリマーが蛍光分子構造を有するか、樹脂に蛍光剤が添加されるか、樹脂やポリマーが蛍光分子構造を有し樹脂に蛍光剤が添加されることで実現できる。
沈み込み制御層３０の厚さは、０．５μｍ以上、３μｍ以下の範囲とできる。
【００２６】
接着層４０は、被着体に対して接着性を発揮する樹脂成分と、樹脂成分中に添加されたスペーサー粒子および粉体フィラーを有する。粉体フィラーは必須ではない。接着層４０における粉体フィラーの含有比率（重量比）は、樹脂成分の０．１％以上１００％以下の範囲とできる。
樹脂成分としては、公知の各種接着剤や粘着剤等を使用することができる。樹脂成分として、アクリル樹脂が用いられてもよい。アクリル樹脂はポリメチルメタクリレート等とすることができる。転写箔１が有価証券等に適用される場合、被転写体の材質が紙、ポリプロピレン、ポリエチレン等となる場合が多い。樹脂成分をアクリル樹脂とした場合、少ない熱量で転写可能となり、これら被転写体に対する転写プロセスにおいて短時間の熱加圧で転写が行える。これにより転写のスループットが向上する。本発明に係る転写プロセスにおいて「短時間の熱加圧」とは、一般的に９０〜１３０℃にて１秒未満での熱加圧を意味する。したがって、接着層４０の樹脂成分としては、アクリル樹脂以外の、融点が６０℃から１３０℃の間である熱可塑樹脂を使用できる。この場合、さらに短時間での熱加圧で転写ができる。
【００２７】
アクリル樹脂以外の好適な熱可塑樹脂としては、ビニル系樹脂、ポリスチレン系樹脂、ポリウレタン系樹脂等とすることができる。ビニル系樹脂は、塩化ビニル、ポリ塩化ビニリデン、ポリビニルアルコール等とすることができる。ポリスチレン系樹脂は、ポリスチレン、スチレン・アクリロニトリル共重合体、ポリエチレン、エチレン酢酸ビニル共重合体等とすることができる、また、これらのうち２種類以上を共重合した樹脂であってもよい。また、上記樹脂中には、エステル結合、ウレタン結合、エーテル結合、アミン結合、シラノール結合等を含んでいてもよく、これらの結合に関わる官能基を有する２種類以上の樹脂の化学構造の一部を架橋させてもよい。これらの結合によって分子量を調整することができ、軟化温度や粘弾性、耐溶剤性等を調整することができる。さらに、熱可塑樹脂は共重合体でもよい。また、熱可塑樹脂は、変性していてもよい。接着層４０は、蛍光性を有していてもよい。蛍光性は、樹脂やポリマーが蛍光分子構造を有するか、樹脂に蛍光剤が添加されるか、樹脂やポリマーが蛍光分子構造を有し樹脂に蛍光剤が添加されることで実現できる。
樹脂成分により規定される接着層４０の厚さは、沈み込み制御層３０より厚くできる。接着層４０の厚さは、２μｍ以上、１０μｍ以下の範囲とできる。
【００２８】
スペーサー粒子４１は、接着層４０の厚みよりも大きい平均粒径を有する。また、スペーサー粒子４１の平均粒径は、接着層４０の厚さと沈み込み制御層３０とを足した総厚より大きく、かつ総厚の２倍以下とすることができる。スペーサー粒子４１の平均粒子径は、１以上１０μｍ以下の範囲とできる。本発明において、粒子の平均粒子径とは、塗布前であれば、レーザー回折・散乱式  粒子径分布測定装置（マイクロトラックＢｌｕｅＲａｙｔｒａｃ  マイクロトラック・ベル株式会社製など）を用いて測定でき、体積平均粒子径を意味する。塗布後であれば、電子顕微鏡の観察画像からの面積平均粒子径により求めることができる。
スペーサー粒子は、２種類の平均粒子径の粒子群をブレンドしてもよい。このとき、小さいスペーサー粒子の平均粒子径は、１〜１０μｍの範囲とし、大きいスペーサー粒子の平均粒子径は、１０μｍ以上３０μｍの範囲としてもよい。２種類の平均粒子径の粒子群をブレンドする際に、大きいスペーサー粒子の粒子群の体積比率は、小さいスペーサー粒子の体積比率より大きくできる。大きいスペーサー粒子の粒子群との小さいスペーサー粒子の粒子群との体積比率は、１：５０以上、１：２以下とすることができる。さらに、スペーサー粒子４１は、２種類以上の平均粒子径の粒子群をブレンドして構成されてもよい。
スペーサー粒子４１は、定形粒子または不定形粒子とすることができる。定形粒子は、楕円状粒子、球状粒子とすることができる。定型粒子は、安定したギャップを維持しやすい。楕円状粒子では、圧力に対してロバストである。球状粒子では、圧力に対して一定の反応が得られる。不定形粒子は、コストを低減することができる。また、粒子径の分散状態は、粒子径が揃っている単分散のものを用いるのが好ましい。本発明における単分散とは、一般的にＣＶ値＝（標準偏差／平均値）が１０％以下であることを意味する。
スペーサー粒子４１は、無機、耐熱樹脂、無機と耐熱樹脂のコンポジット、または天然素材とすることができる。無機は、無機化合物、純物質とすることができる。無機化合物は、シリカ、炭酸カルシウム、タルク、硫酸バリウム、マイカ、水酸化アルミニウム、水酸化マグネシウム、カオリンクレー、ゼオライト、雲母等とすることができる。純物質は、カーボンブラックとすることができる。スペーサー粒子４１の材質としての耐熱樹脂は、合成樹脂等である。合成樹脂は、アクリル樹脂、ウレタン樹脂、ポリエチレン樹脂、ポリプロピレン樹脂等とすることができる。天然素材は木粉、琥珀等とすることができる。また、スペーサー粒子４１の無機と耐熱樹脂のコンポジットは、上に挙げた材料を無機と耐熱樹脂のそれぞれとすることができる。無機材料は、耐熱性、耐薬品性を得やすい。合成樹脂は、耐熱性、耐薬品性を得やすい。天然素材は環境負荷が小さい。
スペーサー粒子４１の接着層４０の樹脂成分に対する体積比率は、０．１％以上、３％以下の範囲とできる。
【００２９】
粉体フィラーは、平均粒子径がナノレベルの粉体である。無機粉体フィラーの材質としては、シリカや、各種金属およびその酸化物等を用いることができる。無機粉体フィラーは、溶剤で劣化しない。また、無機粉体フィラーは、低コストである。耐熱樹脂粉体フィラーは、平均粒子径がナノレベルの粉体である。耐熱樹脂粉体フィラーの材質としての耐熱樹脂は、合成樹脂である。合成樹脂は、アクリル樹脂、ウレタン樹脂、ポリエチレン樹脂、ポリプロピレン樹脂等とすることができる。天然素材はセルロース、琥珀、ゼオライト、雲母等とすることができる。合成樹脂は、耐熱性、耐薬品性を得やすい。天然素材は環境負荷が小さい。
無機粉体フィラー、耐熱樹脂粉体フィラーの平均粒径としては、１０〜１５ナノメートル（ｎｍ）とすることができる。無機粉体フィラー、耐熱樹脂粉体フィラーの平均粒径は、接着層４０の膜厚よりも小さくてよい。本開示におけるナノレベルのフィラーの平均粒子径は、塗布前であれば動的光散乱式の粒子径分布測定装置（ナノトラックＮａｎｏｔｒａｃ  Ｗａｖｅ  マイクロトラック・ベル株式会社製など）を用いて測定でき、体積平均粒子径を意味する。塗布後であれば、電子顕微鏡の観察画像からの面積平均粒子径により求めることができる。
無機粉体フィラー、耐熱樹脂粉体フィラーは、不定形粒子とすることができる。また、無機粉体フィラーの粒子径の分散状態は、粒子径が揃っていない多分散のものを用いるのが好ましい。本発明における多分散とは、ＣＶ値＝（標準偏差／平均値）が１０％以上であることを意味する。
本明細書において、接着層４０の厚みは、接着層４０のうち、樹脂成分の厚みで規定される。接着層４０の厚みは、走査型電子顕微鏡により計測できる。計測点の数は、実用的には、５点とすることができるが、精密には、３０点とすることができ、計測した実測値の平均値を厚みとできる。または、光学顕微鏡で同様に測定してもよい。転写箔１の他の層の厚みも、走査型電子顕微鏡により計測できる。この際の計測点の数は、実用的には、５点とすることができるが、精密には、３０点とすることができ、計測した実測値の平均値を厚みとできる。また、同様に光学顕微鏡で測定してもよい。
【００３０】
接着層４０には、上記熱可塑樹脂、スペーサー粒子および粉体フィラー以外に、ガラス転移点が６０℃以上のポリマーが含まれていてもよい。ポリマーのガラス転移点は、６０℃以上１５０℃以下とすることができる。ポリマーとしては、１種類の樹脂を用いてもよく、複数の樹脂の混合体を用いてもよい。樹脂としては熱可塑樹脂や硬化樹脂を用いることができる。ポリマーは、１種類のモノマーの重合体や、共重合体とすることができる。１種類のモノマーの重合体としては、アクリル、ポリウレタン、ポリ塩化ビニル、ポリ酢酸ビニル、ポリスチレン等とすることができる。共重合体としては、塩化ビニル酢酸ビニル共重合体等を用いることができる。また、ポリマーは、テルペン樹脂や、ロジン樹脂、スチレンマレイン酸などの低分子のものをポリマー中に含んでもよい。樹脂成分の熱可塑樹脂と、ガラス転移点が６０℃以上のポリマーとの比率は、５０：１から５：１の範囲とでき、さらには４０：１から６：１の範囲とできる。
【００３１】
接着層４０は、樹脂成分およびスペーサー粒子を含有する塗液を塗布することにより形成できる。塗液は固形分が完全に溶解しているものでもよいし、ディスパージョンやエマルジョンのように、固形分が分散しているものでもよい。塗布は、ロールコート、リバースロールコート、グラビアコート、リバースグラビアコート、バーコート、ロッドコート、リップコート、ダイコート等とすることができる。また、印刷を塗布に適用してもよい。印刷は、グラビア、スクリーン印刷とすることができる。塗液の乾燥は、固形分の融点以下の温度で行うことが好ましい。
【００３２】
被転写体は、印刷体とすることができる。印刷体は、全面または一部に印刷されたフィルムまたは印刷された紙または印刷するフィルムまたは印刷用紙等である。印刷体の厚みは、０．０５ｍｍ以上、４ｍｍ以下の範囲とできる。印刷されたフィルムは、ベースフィルムと、その表面の全面または一部にアンカー層がコートされ、コートされたアンカー層に印刷されたものである。印刷された紙は、上質紙、中質紙、コート紙、非コート紙、フィルムをラミネートした紙、樹脂含浸紙等に印刷されたものである。印刷するフィルムは、ベースフィルム上に印刷を受容するようアンカー層がコートされたプラスチックフィルムである。印刷されたフィルム、印刷するフィルムのベースフィルムには、プラスチックフィルムを適用できる。プラスチックフィルムには、延伸フィルムまたは無延伸フィルムとすることができる。延伸フィルムまたは無延伸フィルムフィルムは、ポリエステルフィルム、ポリカーボネートフィルム、ポリエチレンフィルム、ポリプロピレンフィルムとすることができる。ポリマーフィルムは、単層又は同一材料または異種材料を交互に積層した多層とできる。印刷は、グラビア印刷、オフセット印刷、スクリーン印刷等とすることができる。印刷は、インキが印刷されたものとできる。インキは、顔料インキ、染料インキ、パールインキ、不可視インキとできる。不可視インキは蛍光インキ、赤外線吸収インキとできる。被転写体の印刷体は、セキュリティ印刷とすることができる。セキュリティ印刷は、紙幣、チケット、タグ、シール、ゲームカード、認証カード、認証ページ、ギフト券、証明書、ポスター、グリーティングカード、ビジネスカード等とすることができる。セキュリティ印刷は、偽造、改ざん、秘密にされるべき情報の盗み読み等の不正防止対策や、万一そのような不正が懸念されても不正の有無の判別を容易とする対策、および偽造防止対策が必要とされる印刷である。前記印刷可能なポリマーフィルムまたは印刷されたポリマーフィルムに用いるアンカー層は、熱可塑樹脂、熱硬化可能樹脂、または熱可塑熱硬化可能樹脂とできる。アンカー層の樹脂は、重合体、共重合体とできる。アンカー層の重合体、共重合体は、ポリエチレン、エチレンメタクリル酸、ポリエチレンイミン、ポリウレタンとすることができる。ポリエチレンイミンの＋の極性基や−極性基は、エチレン（メタ）アクリル酸共重合体の＋の極性基や−極性基との結合により、積層光学装飾体２５と高い接着性をもたらす。また、転写対象の表面は、公知の表面改質処理により、表面を改質することができる。転写対象の表面改質処理は、転写箔１との高い接着性をもたらす。表面改質処理は、コロナ放電処理、火炎処理、オゾン処理、紫外線処理、放射線処理、粗面化処理、化学薬品処理、プラズマ処理、低温プラズマ処理およびグラフト化処理とできる。上記の転写対象は転写箔１と高い密着性を有する。転写箔１は、接着層４０が転写対象と接するように転写され、転写後、支持体１０は剥離される。ＯＶＤ部、または、被転写体の印刷体、ＯＶＤ部と被転写体の印刷体の双方は印刷可能とすることができる。被転写体に転写箔からＯＶＤ部を熱転写した後に、ＯＶＤ部に、または、被転写体の印刷体に、ＯＶＤ部と被転写体の印刷体の双方に印刷することができる。転写箔を用いＯＶＤ部を印刷体に熱転写しＯＶＤ部付印刷体とできる。チケットや紙幣やカードや冊子、ポスター等での偽造防止や、ブランド品や高級品等の一般的に高価なものへＯＶＤ部を熱転写することで、真正であることを証明可能なＯＶＤ部付印刷体とできる。転写箔は、これらの要求に効果的に応えることができ、意匠的にも優れた視覚効果を得られる。転写箔１は、印刷体に熱転写可能である。
図９および図１０に、ＯＶＤ部付印刷体の例を示す。図９に平面図で示すＯＶＤ部付印刷体１００は、印刷１０１ａが施された被転写体の紙幣（印刷体）１０１と、紙幣１０１に転写された転写箔１のＯＶＤ部２０とを備える。紙幣１０１には、パッチ形状のＯＶＤ部２０Ａと、ストライプ形状のＯＶＤ部２０Ｂとの２種類のＯＶＤ部が転写されているが、これは一例であり、いずれか一方であってよい。
図１０は、図９の部分模式断面図である。ＯＶＤ部２０Ａは、接着層４０により紙幣１０１に接合されている。接着層４０内のスペーサー粒子４１は、沈み込み制御層３０内に沈み込んでいる。ＯＶＤ部２０Ａには、接着層４０の下面およびＯＶＤ部２０Ａの上面に印刷１０２が形成されている。ＯＶＤ部には、いずれの側にも印刷を施すことができる。
【００３３】
上記のように構成された、本実施形態の転写箔１の作用及び効果について説明する。
転写箔１が工業的に量産される場合、長尺の支持体１０上にＯＶＤ部２０、沈み込み制御層３０、および接着層４０の組が多数形成されることにより、支持体１０がつながった状態で転写箔１が多数製造される。このように製造された転写箔１は、通常被着体に転写されるまでロール状に巻かれて保管される。
【００３４】
上述の構成を有する転写箔の保管時に生じる問題として、ブロッキングがある。ブロッキングとは、保管時に転写箔同士が貼りつく現象である。ブロッキングが生じると、ロール状に巻かれた転写箔が繰り出される際に、剥離層が支持体からはがれてＯＶＤ部の一部または全部が下側（より内側に巻かれた部位）に位置する支持体上に残留してしまう。その結果、ブロッキングが生じた転写箔は、不良品となって使用できなくなる。
【００３５】
本実施形態の転写箔１では、接着層４０にスペーサー粒子を混合することにより、ブロッキングを抑制することができる。以下、詳細に説明する。
図２に示すように、スペーサー粒子を含有しない接着層５０は、接着性を有する樹脂成分が全面にわたって下側の支持体１０と接触するため、ブロッキングが生じやすい。接着層に、樹脂成分の厚さより大きい粒径のスペーサー粒子を入れると、スペーサー粒子の一部が接着層上に突出するため、接着層の樹脂成分と支持体１０との接触面積が減少する。
【００３６】
図３には、スペーサー粒子４１のみを含有する接着層６０を示している。スペーサー粒子４１の一部が突出することにより、接着層６０の樹脂成分６１と支持体１０との接触面積は減少するが、スペーサー粒子４１間の領域では、依然として樹脂成分６１と支持体１０とが全面にわたり接触しているため、ブロッキング抑制効果が十分でない場合がある。
【００３７】
図４には、スペーサー粒子４１および粉体フィラー４２を含有する本実施形態の接着層４０を示している。粉体フィラー４２の粒径は接着層４０の厚さより小さいが、スペーサー粒子４１よりも多量に存在しているため、スペーサー粒子４１間の領域において、一部の粉体フィラー４２の表面が樹脂成分４５上に突出することにより、樹脂成分４５と支持体１０とが全面にわたり接触することを防止する。これにより、本実施形態の転写箔１は、白濁を過度に増加させることなくブロッキングの発生を好適に抑制することができる。
上述した効果を奏するためには、スペーサー粒子４１および粉体フィラー４２の合計重量において、粉体フィラーの占める割合をスペーサー粒子よりも多くすることが必要である。具体的には、スペーサー粒子と粉体フィラーの重量比は、１：２０から１：１００が好ましく、１：３０から１：５０がより好ましい。
【００３８】
転写箔１に生じる他の問題として、白濁がある。上述したように、白濁は、ＯＶＤ部２０の表面に凹凸が生じ、ＯＶＤ部２０にあたった光が散乱することにより発生する。接着層に添加されるスペーサー粒子は、ＯＶＤ部２０の表面に凹凸が生じる原因になり得る。
従来、転写箔におけるアンカー層には、樹脂および無機材料のいずれに対しても密着性が良い塩化ビニル酢酸ビニル共重合体が多く用いられている。しかし、塩化ビニル酢酸ビニル共重合体は柔軟性に乏しい樹脂であるため、スペーサー粒子を添加した接着層との組み合わせでは転写時にスペーサー粒子がアンカー層を突き破ることがある。アンカー層を突き抜けた硬質のスペーサー粒子がＯＶＤ部を変形させると、ＯＶＤ部２０の表面に凹凸が生じ、白濁の原因となる。
【００３９】
以上説明したように、白濁を防ぐ観点からは、従来のアンカー層に相当する層がある程度柔軟性を有することが好ましいものの、柔軟でありすぎると、スペーサー粒子がアンカー層内に過度に埋まってしまい、ブロッキング抑制効果を十分に発揮できない。
【００４０】
発明者は、ブロッキング抑制効果と白濁防止効果とを両立するために検討を重ねた結果、ＯＶＤ部と接着層との間に、軟質樹脂と変形制限剤とを含有する沈み込み制御層を設け、熱圧時におけるスペーサー粒子の沈み込み量を所定範囲にすることが有効であることを見出した。
図５に転写箔１における温度変化の概念図を示す。温度ｔが図５に示すｔ１〜ｔ２の保管中は、軟質樹脂、変形抑制剤のいずれも軟化していないため、スペーサー粒子４１によって、ブロッキングが好適に防止される。時刻Ｐ１に転写が開始されると、転写箔１の温度は、転写が終了する時刻Ｐ２までの１秒前後の間に、転写温度ｔ４に近い温度まで急激に上昇する。温度ｔが図５に示すｔ２〜ｔ３の転写初期は、軟質樹脂は軟化するが、変形抑制剤は軟化していない。その後、温度ｔが図５に示すｔ３を超える転写後期に達すると、変形抑制剤が軟化し、スペーサー粒子４１が沈み込み制御層３０内に沈み込める状態になる。その結果、スペーサー粒子４１の移動を沈み込み制御層３０が好適に吸収して、白濁の発生を好適に防止する。
【００４１】
転写箔に熱圧をかけたときに沈み込み制御層３０の柔軟性が十分でない場合、スペーサー粒子に押されても沈み込み制御層３０は殆ど変形しないため、スペーサー粒子が沈み込み制御層３０内に沈み込むことはない。その結果、樹脂成分からのスペーサー粒子４１の突出量は、熱圧負荷の前後でほとんど変化しない。接着層４０の厚さ方向の最大寸法は、もっぱらスペーサー粒子の突出量により規定されるため、この場合、転写箔の総厚は、熱圧負荷の前後でほとんど変化しない。
【００４２】
これに対し、熱圧時に沈み込み制御層３０が充分柔軟である場合は、沈み込み制御層３０の一部がスペーサー粒子４１に押されて変形し、スペーサー粒子４１の一部が沈み込み制御層３０内に沈み込む。その結果、熱圧負荷の後における樹脂成分からのスペーサー粒子４１の突出量は、沈み込んだ量に応じて減少する。これに伴って、転写箔の総厚も、熱圧負荷後に減少する。したがって、熱圧前後における転写箔の総厚の差分を測定することにより、熱圧時におけるスペーサー粒子の沈み込み量を特定することが可能である。
【００４３】
発明者の検討では、スペーサー粒子の過負荷熱圧時の沈み込み量に対するスペーサー粒子の転写熱圧時の沈み込み量を２０％以上６０％以下の範囲とすることで、ブロッキング抑制効果と白濁防止効果とを最大限に両立できることが確認された。このことは、発明者が初めて見出した新しい知見である。なお、この際、粉体フィラーは必ずしも必須ではなく、接着層がスペーサー粒子のみを含有する構成であってもよい。
フィラーの沈み込み量を測定するための熱圧条件は、保管中における倉庫内の状況を模した、気温４０℃〜８０℃、保管中における巻き状態により転写箔に係る負荷を模した、１〜４ｋｇの荷重負荷の範囲内で熱圧条件が設定され、特に、６０℃での２ｋｇ加重で評価することができる。これは、保管時の最も過酷な条件を考慮して設定されるものである。
【００４４】
以上説明したように、本実施形態の転写箔１は、沈み込み制御層３０および接着層４０の構成により、従来困難であったブロッキング防止と白濁防止との両立を実現することに成功している。
【実施例】
【００４５】
本実施形態の転写箔について、実施例および比較例を用いてさらに説明する。ただし、本発明の技術的範囲は、これら実施例の具体的内容により何ら限定されるものではない。
【００４６】
（実施例１）
まず、各層の材料について示す。以降の記載において、「部」は、特にことわりのない限り、質量部を意味する。
（支持体）
ＰＥＴフィルム（厚さ３８μｍ）（商品名  ルミラー、東レ株式会社製）
（剥離層形成用インキ）
ポリアミドイミド樹脂    １９．２部
ポリエチレンパウダー  ０．８部
ジメチルアセトアミド    ４５．０部
トルエン                ３５．０部
（レリーフ層形成用インキ）
ウレタン樹脂            ２０．０部
メチルエチルケトン      ５０．０部
酢酸エチル              ３０．０部
（被覆層形成用インキ）
塩化ビニル酢酸ビニル共重合体  ６５．６部
ポリエチレン樹脂        ２．９部
ポリウレタン樹脂        ８．２部
ジメチルアセトアミド（ＤＭＡＣ）  ２３．３部
（沈み込み制御層形成用インキＡ）
ＥＭＡＡ（ディスパージョン、軟化温度６２℃）  ４７．８部  
塩化ビニル酢酸ビニル共重合体（巴工業社製  Ｅ１５／４５Ｍ  ｔｇ  ７３℃）  ７．１部  
有機シラン化合物（シランカップリング剤）  ２．４部
イソシアネート            １．４部
エタノール                １１．９部
メチルエチルケトン        １５．４部
トルエン                  １４．０部
（接着層形成用インキＡ）
アクリル樹脂（樹脂成分）  ３６．９部
ポリエステル樹脂（樹脂成分）          ０．９部
消泡剤                    ０．２部
シリカ（スペーサー粒子、平均粒径８．０μｍ  レーザー法による測定）  １．１部
ナノシリカ（無機粉体フィラー、平均粒径１０〜１５ｎｍ  レーザー法による測定）
５０．１部
メチルエチルケトン        ９．４部
トルエン                  １．５部
【００４７】
本発明に係る転写箔の作成方法は以下の通りである。上記支持体の一方の面に、上記剥離層形成用インキを乾燥後の膜厚（ドライ膜厚）が１μｍとなるよう塗布乾燥し、剥離層を形成した。
次に、剥離層上に上記レリーフ層形成用インキをドライ膜厚が１μｍとなるように塗布乾燥した後、ロールエンボス法にて回折格子を構成する微小凹凸レリーフパターンをレリーフ層の表面に形成した。
続いて、レリーフ層上に、アルミニウムを５０ｎｍの膜厚となるよう真空蒸着して、無機蒸着層を形成した。
続いて、無機蒸着層上に、上記被覆層形成用インキを、ドライ膜厚が１μｍとなるよう塗布乾燥し、被覆層を形成した。
以上により、支持体上にＯＶＤ部を形成した。
その後、ＯＶＤ部上に、上記沈み込み制御層形成用インキＡをドライ膜厚が１〜２μｍとなるよう塗布乾燥し、沈み込み制御層を形成した。
さらに、沈み込み制御層上に、上記接着層形成用インキＡを、樹脂成分のドライ膜厚が４〜５μｍとなるよう塗布乾燥し、接着層を形成した。
以上により、実施例１の転写箔を作製した。
【００４８】
（実施例２）
沈み込み制御層形成用インキＡに代えて、下記沈み込み制御層形成用インキＢを用いた点を除き、実施例１と同様の方法で実施例２の転写箔を作製した。
（沈み込み制御層形成用インキＢ）
ポリエステルウレタン樹脂（東洋紡社製  ＵＲ−８２００  ｔｇ  ７３℃）  ３１部
塩化ビニル酢酸ビニル共重合体（Ｅ１５／４５Ｍ）  １３．８部
メチルエチルケトン        ２７．６部
トルエン                  ２７．６部
【００４９】
（実施例３）
沈み込み制御層形成用インキＡに代えて、下記沈み込み制御層形成用インキＣを用いた点を除き、実施例１と同様の方法で実施例３の転写箔を作製した。
（沈み込み制御層形成用インキＣ）
ポリエステルウレタン樹脂（東洋紡社製  ＵＲ−８３００  ｔｇ  ２３℃）  ３１部
塩化ビニル酢酸ビニル共重合体（Ｅ１５／４５Ｍ）  １３．８部
メチルエチルケトン        ２７．６部
トルエン                  ２７．６部
【００５０】
（実施例４）
沈み込み制御層形成用インキＡに代えて、下記沈み込み制御層形成用インキＤを用いた点を除き、実施例１と同様の方法で実施例４の転写箔を作製した。
（沈み込み制御層形成用インキＤ）
ポリエステルウレタン樹脂（東洋紡社製  ＵＲ−８７００  ｔｇ  ２２℃）  ３１部
塩化ビニル酢酸ビニル共重合体（Ｅ１５／４５Ｍ）  １３．８部
メチルエチルケトン        ２７．６部
トルエン                  ２７．６部
【００５１】
（実施例５）
沈み込み制御層形成用インキＡに代えて、下記沈み込み制御層形成用インキＥを用いた点を除き、実施例１と同様の方法で実施例５の転写箔を作製した。
（沈み込み制御層形成用インキＥ）
ＥＭＡＡ（ディスパージョン（平均粒子径３０μｍ）、軟化温度  ６２℃）  ５７部
塩化ビニル酢酸ビニル共重合体（Ｅ１５／４５Ｍ）    ８．６部
メチルエチルケトン        １７．２部
トルエン                  １７．２部
【００５２】
（実施例６）
沈み込み制御層形成用インキＡに代えて、下記沈み込み制御層形成用インキＦを用いた点を除き、実施例１と同様の方法で実施例６の転写箔を作製した。
（沈み込み制御層形成用インキＦ）
結晶性ポリエステル（ディスパージョン、Ｔｇ  −１４℃）  ４０部
塩化ビニル酢酸ビニル共重合体（Ｅ１５／４５Ｍ）    １２部
メチルエチルケトン          ２４部
トルエン                    ２４部
【００５３】
（実施例７）
沈み込み制御層形成用インキＡに代えて、下記沈み込み制御層形成用インキＧを用いた点を除き、実施例１と同様の方法で実施例７の転写箔を作製した。
（沈み込み制御層形成用インキＧ）
ポリアミド系エラストマー（軟化温度  １４２±５℃）  ８部
塩化ビニル酢酸ビニル共重合体（Ｅ１５／４５Ｍ）    １２部
メチルエチルケトン          ４０部
トルエン                    ４０部
【００５４】
（実施例８）
沈み込み制御層形成用インキＡに代えて、下記沈み込み制御層形成用インキＨを用いた点を除き、実施例１と同様の方法で実施例８の転写箔を作製した。
（沈み込み制御層形成用インキＨ）
ポリアミド系エラストマー（Ｔ＆Ｋ  ＴＯＫＡ社製  ＴＰＡＥ−１２）  ８部
塩化ビニル酢酸ビニル共重合体（Ｅ１５／４５Ｍ）    １２部
メチルエチルケトン          ４０部
トルエン                    ４０部
【００５５】
（実施例９）
沈み込み制御層形成用インキＡに代えて、下記沈み込み制御層形成用インキＩを用いた点を除き、実施例１と同様の方法で実施例９の転写箔を作製した。
（沈み込み制御層形成用インキＥ）
ポリアミド系エラストマー（Ｔ＆Ｋ  ＴＯＫＡ社製  ＴＰＡＥ−３１  融点  １１４℃）  ５．７部
塩化ビニル酢酸ビニル共重合体（Ｅ１５／４５Ｍ）      ８．６部
メチルエチルケトン          １７．２部
トルエン                  ４２．８部
エタノール                ２５．７部
【００５６】
（実施例１０）
沈み込み制御層形成用インキＡに代えて、下記沈み込み制御層形成用インキＪを用いた点を除き、実施例１と同様の方法で実施例１０の転写箔を作製した。
（沈み込み制御層形成用インキＪ）
ＥＭＡＡ（ディスパージョン、軟化温度６２℃）      ５７部
セルロースアセテートプロピオネート重合体（イーストマンケミカル社製  ＣＡＰ−５０４−０．２  ｔｇ  １５９℃）      ８．６部
エタノール                １７．２部
トルエン                  １７．２部
【００５７】
（実施例１１）
沈み込み制御層形成用インキＡに代えて、下記沈み込み制御層形成用インキＫを用いた点を除き、実施例１と同様の方法で実施例１１の転写箔を作製した。
（沈み込み制御層形成用インキＫ）
ＥＭＡＡ（ディスパージョン、軟化温度６２℃）      ５７部
テルペンフェノール重合体（ヤスハラケミカル社製  ＹＳポリスターＴ１６０  軟化温度  １６０±５℃）  ８．６部
メチルエチルケトン        ３４．４部
【００５８】
（実施例１２）
沈み込み制御層形成用インキＡに代えて、下記沈み込み制御層形成用インキＬを用いた点を除き、実施例１と同様の方法で実施例１２の転写箔を作製した。
（沈み込み制御層形成用インキＬ）
アクリル樹脂（東洋インキ社製  ＢＰＳ６４５８  ｔｇ  −３７℃）  ６１．６部
塩化ビニル酢酸ビニル共重合体（日信化学工業社製  ソルバインＡ  ｔｇ  ７６℃）          ３．１部
シリカフィラー（富士シリシア化学社製  サイロホービック１００）        ４．６部
メチルエチルケトン      ２０．７部
トルエン      １０．０部
【００５９】
（実施例１３）
接着層形成用インキＡに代えて、下記接着層形成用インキＢを用いた点を除き、実施例１と同様の方法で実施例１３の転写箔を作製した。
（接着層形成用インキＢ）
エチレン（メタ）アクリル酸共重合樹脂  ディスパージョン溶液
（三井・デュポンポリケミカル製  ニュクレル  ＡＮ４２１３Ｃ  融点８８℃
分散溶剤  トルエン／酢酸エチル）    ９１．５部
シリカ（富士シリシア化学社製  サイロホービック４００４）    ０．２部
ナノシリカ分散液（日産化学製  ＭＥＫ−ＳＴ）    ６．１部
メチルエチルケトン      ２．２部
【００６０】
（実施例１４）
接着層形成用インキＡに代えて、下記接着層形成用インキＣを用いた点を除き、実施例１と同様の方法で実施例１４の転写箔を作製した。
（接着層形成用インキＣ）
アクリル樹脂                  ２６．９部
ポリエステル樹脂          ０．７部
消泡剤                    ０．１部
シリカ（スペーサー粒子）  ０．８部
ナノシリカ（無機粉体フィラー）    ２３．５部
メチルエチルケトン          ６．９部
トルエン                    １．１部
エチレン（メタ）アクリル酸共重合体  ディスパージョン溶液
（三井・デュポンポリケミカル製  ニュクレル  ＡＮ４２１３Ｃ  融点８８℃
分散溶剤  トルエン／酢酸エチル）    ４０部
【００６１】
（比較例１）
沈み込み制御層形成用インキＡに代えて、下記沈み込み制御層形成用インキＯを用いた点を除き、実施例１と同様の方法で比較例２の転写箔を作製した。
（沈み込み制御層形成用インキＯ）
塩化ビニル酢酸ビニル共重合体（Ｅ１５／４５Ｍ）  ２０部
メチルエチルケトン        ４０部
トルエン                  ４０部
【００６２】
（比較例２）
沈み込み制御層形成用インキＡに代えて、下記沈み込み制御層形成用インキＰを用いた点を除き、実施例１と同様の方法で比較例３の転写箔を作製した。
（沈み込み制御層形成用インキＰ）
塩化ビニル酢酸ビニル共重合体（ソルバインＡ）    ２０部
メチルエチルケトン        ４０部
トルエン                  ４０部
【００６３】
各実施例の転写箔について、以下の項目の評価を行った。
（熱圧時スペーサー粒子沈み込み量の測定）
転写箔を８枚重ね、厚さ方向の両側をＰＥＴシートで挟んだ。この状態で、２ｋｇｆ／ｃｍ２、６０℃の熱圧条件で２０分間熱圧をかけた（テスター産業製  ヒートシールテスターＴＰ−７０１Ｃ使用）。
熱圧前後の転写箔の合計厚さを、無作為に設定した５か所で測定し、以下の方法により沈み込み量を算出した。
転写箔を８枚重ね、さらにＰＥＴで挟んだ上記と同じサンプルを、１１５℃、０．４２ｔ／ｃｍ２の条件（過負荷熱圧）で６０秒間熱圧をかけたときの膜厚の減少分を、１００％の沈み込みの値とする。この値に対し、２ｋｇｆ／ｃｍ２、６０℃（転写熱圧）で熱圧をかけたときの膜厚の減少分を算出したものを、スペーサー粒子の沈み込み量の値とした。
上記算出は、５か所それぞれで行い、その平均値を採用した。
【００６４】
（保存条件下におけるブロッキングの評価）
１００ｍ巻いたロール状のＰＥＴの外周面上に、長さ１００ｍｍ、幅２４ｍｍに切った各例の転写箔を長さ方向に１０００枚並べ、計１００ｍ転写箔を巻いた状態にした。これを６０℃で２４時間保管し、さらに室温下に１２時間保管後、転写箔を取り出した。厚さ方向に重ねられた転写箔を順次分離し、以下の２段階で評価した。
○（ｇｏｏｄ）：ＯＶＤ部が下側の転写箔の支持体に貼り付いたものが認められない
×（ｂａｄ）：ＯＶＤ部の少なくとも一部が下側の転写箔の支持体に貼り付いたものが認められる
【００６５】
（転写後に生じる白濁の評価）
厚み約２００μｍの上質紙を被転写体とし、各例の転写箔を版面温度１１５℃、圧力１．０５ｔ／ｃｍ２、加圧時間０．３秒の条件にて転写した。その後、反射濃度計（ＲＤ９１８  マクベス製、測定面積φ２ｍｍ）を用いて転写されたＯＶＤ部の表面の反射濃度（絶対濃度、カラーチャンネルＫ）を測定した。評価は以下の２段階とした。
○（ｇｏｏｄ）：白濁なし（反射濃度１．７５以上）
×（ｂａｄ）：白濁あり（反射濃度１．７５未満）
参考として、白濁なしの写真を図６に、白濁ありの写真を図７に、それぞれ示す。
【００６６】
結果を表１に示す。
【００６７】
【表１】
2018183991.tif 000003
【００６８】
表１に示すように、スペーサー粒子の過負荷熱圧時の沈み込み量に対するスペーサー粒子の転写熱圧時の沈み込み量が２０％以上６０％以下である各実施例の転写箔においては、ブロッキング防止と転写時白濁の抑制とが両立されていた。
一方、スペーサー粒子の過負荷熱圧時の沈み込み量に対するスペーサー粒子の転写熱圧時の沈み込み量が２０％未満である比較例１および２では、転写熱圧時も沈み込み制御層が硬いために、スペーサー粒子が沈み込み制御層を突き抜け、白濁が生じた。
また、実施例１０および１１に示されるように、沈み込み制御層に塩化ビニル酢酸ビニル共重合体を用いなくても、ブロッキング防止と転写時白濁の抑制とを両立できることが示された。
【００６９】
続いて、実施例の第二グループについて説明する。第二グループの実施例においては、沈み込み制御層が、ガラス転移点が１１０℃以下である高ガラス転移温度重合体の変形制限剤を含有する。
【００７０】
以下の実施例における転写箔の態様を図８に示す。転写箔はリボン状であり、ロールの幅ｗ１は２０ｍｍである。被転写体に転写されるＯＶＤ部２０は、長軸１５ｍｍ、短軸１２ｍｍの楕円形のパッチ形状である。転写されるＯＶＤ部２０の間の間隔ｐ１は３ｍｍである。単位長さｕ１（１５ｍｍ）の転写箔におけるＯＶＤ部の面積比率は３０〜４０％である。
【００７１】
（実施例２−１）
沈み込み制御層形成用インキＡに代えて、下記沈み込み制御層形成用インキＢＡを用いた点を除き、実施例１と同様の方法で実施例２−１の転写箔を作製した。
（沈み込み制御層形成用インキＢＡ）
軟質樹脂：アクリル樹脂（ｔｇ  −４６℃）  ６３．０部
変形制限剤：塩化ビニル酢酸ビニル共重合体（ソルバインＡ  ｔｇ  ７６℃）          ２．０部
シリカフィラー（富士シリシア化学社製  サイロホービック１００）    ４．３部
メチルエチルケトン              ２０．７部
トルエン                        １０部
【００７２】
（実施例２−２）
沈み込み制御層形成用インキＢＡに代えて、下記沈み込み制御層形成用インキＢＣを用いた点を除き、実施例２−１と同様の方法で実施例２−３の転写箔を作製した。
（沈み込み制御層形成用インキＢＣ）
アクリル樹脂（ｔｇ  −４６℃）  ６４．０部
塩化ビニル酢酸ビニル共重合体（ソルバインＡ  ｔｇ  ７６℃）          １．９部
シリカフィラー（富士シリシア化学社製  サイロホービック１００）    ３．４部
メチルエチルケトン              ２０．７部
トルエン                        １０部
【００７３】
（実施例２−３）
沈み込み制御層形成用インキＢＡに代えて、下記沈み込み制御層形成用インキＢＤを用いた点を除き、実施例２−１と同様の方法で実施例２−４の転写箔を作製した。
（沈み込み制御層形成用インキＢＤ）
アクリル樹脂（ｔｇ  −４６℃）  ６２．５部
塩化ビニル酢酸ビニル共重合体（ソルバインＡ  ｔｇ  ７６℃）          ３．２部
シリカフィラー（富士シリシア化学社製  サイロホービック１００）    ３．６部
メチルエチルケトン              ２０．７部
トルエン                        １０部
【００７４】
（実施例２−４）
沈み込み制御層形成用インキＢＡに代えて、下記沈み込み制御層形成用インキＢＥを用いた点を除き、実施例２−１と同様の方法で実施例２−５の転写箔を作製した。
（沈み込み制御層形成用インキＢＥ）
アクリル樹脂（ｔｇ  −４６℃）  ６３．３部
塩化ビニル酢酸ビニル共重合体（ソルバインＡ  ｔｇ  ７６℃）          ３．１部
シリカフィラー（富士シリシア化学社製  サイロホービック１００）    ２．９部
メチルエチルケトン              ２０．７部
トルエン                        １０部
【００７５】
（実施例２−５）
沈み込み制御層形成用インキＢＡに代えて、下記沈み込み制御層形成用インキＢＦを用いた点を除き、実施例２−１と同様の方法で実施例２−６の転写箔を作製した。
（沈み込み制御層形成用インキＢＦ）
アクリル樹脂（ｔｇ  −４６℃）  ６３．６部
塩化ビニル酢酸ビニル共重合体（ソルバインＡ  ｔｇ  ７６℃）          ３．２部
シリカフィラー（富士シリシア化学社製  サイロホービック１００）    ２．５部
メチルエチルケトン              ２０．７部
トルエン                        １０部
【００７６】
（実施例２−６）
沈み込み制御層形成用インキＢＡに代えて、下記沈み込み制御層形成用インキＢＧを用いた点を除き、実施例２−１と同様の方法で実施例２−７の転写箔を作製した。
（沈み込み制御層形成用インキＢＧ）
アクリル樹脂（ｔｇ  −４６℃）  ６４．３部
塩化ビニル酢酸ビニル共重合体（ソルバインＡ  ｔｇ  ７６℃）          ３．１部
シリカフィラー（富士シリシア化学社製  サイロホービック１００）    １．９部
メチルエチルケトン              ２０．７部
トルエン                        １０部
【００７７】
（実施例２−７）
沈み込み制御層形成用インキＢＡに代えて、下記沈み込み制御層形成用インキＢＨを用いた点を除き、実施例２−１と同様の方法で実施例２−８の転写箔を作製した。
（沈み込み制御層形成用インキＢＨ）
アクリル樹脂（ｔｇ  −３７℃）  ６４．３部
塩化ビニル酢酸ビニル共重合体（ソルバインＡ  ｔｇ  ７６℃）          ３．１部
シリカフィラー（富士シリシア化学社製  サイロホービック１００）    １．９部
メチルエチルケトン              ２０．７部
トルエン                        １０部
【００７８】
（実施例２−８）
沈み込み制御層形成用インキＢＡに代えて、下記沈み込み制御層形成用インキＢＩを用いた点を除き、実施例２−１と同様の方法で実施例２−９の転写箔を作製した。
（沈み込み制御層形成用インキＢＩ）
アクリル樹脂（ｔｇ  ２０℃）  ６４．３部
塩化ビニル酢酸ビニル共重合体（ソルバインＡ  ｔｇ  ７６℃）          ３．１部
シリカフィラー（富士シリシア化学社製  サイロホービック１００）    １．９部
メチルエチルケトン              ２０．７部
トルエン                        １０部
【００７９】
第二グループの実施例について、転写品質およびＯＶＤ部に生じる白濁を評価した。白濁は、第一グループ（実施例１から１４、および比較例１から３）と同様の手順で評価した。転写品質は以下の要領で評価した。
（転写品質）
厚み約２００μｍの上質紙を被転写体とした。転写箔と被転写体を幅２０ｍｍ×長さ２００ｍｍに切断し、版面温度１１５℃、圧力１．０５ｔ／ｃｍ２、加圧時間０．３秒の条件にて長さ方向３０ｍｍおきに転写した。テンシロンＳＴＡ１２２５（ＯＲＩＥＮＴＥＣ製）を用いて、１ｋＮ１００％、１０００ｍｍ/ｍｉｎで９０度方向に引っ張り、ＯＶＤ部の周囲に生じたバリ部分の長さを測定した。評価は以下の２段階とした。
○（ｇｏｏｄ）：バリ部分の長さ５ｍｍ以下
×（ｂａｄ）：バリ部分の長さ５ｍｍ以上
結果を表２に示す。なお、表２には示さないが、第二グループの実施例に係る転写箔は、いずれもブロッキングが好適に防止されていた。
【００８０】
【表２】
2018183991.tif 000004
【００８１】
ホットスタンピングで部分的に形成されたＯＶＤ部を被転写体に転写する場合、一般的にフラットホットスタンピングが採用され、ホットスタンピング時に転写領域の周縁にバリが生じやすい。
また、フラットホットスタンピングでは、転写領域に熱圧が集中するため、転写領域に掛かる圧力が大きくなりがちであり、白濁が生じやすい。
【００８２】
第二グループの実施例においては、転写品質、および白濁抑制のいずれについても良好であった。
沈み込み制御層の変形制限剤が、軟化温度が９０℃以上１３０℃以下の高ガラス転移温度重合体である場合、ホットスタンピング時に転写領域の内側では高ガラス転移温度重合体が軟化し、高弾性になるのに対し、転写領域の外側では、高ガラス転移温度重合体は軟化しないため弾性は低いままとなる。そのため、ホットスタンピングの最終工程で支持体を剥離し、転写領域内のＯＶＤ部のみ転写する際に、沈み込み制御層の転写領域の境界の高ガラス転移温度重合体に応力が集中することで、沈み込み制御層の転写領域の境界が確実に破断し、転写時のバリが抑えられたと考えられる。
【００８３】
また、沈み込み制御層の変形制限剤が高ガラス転移温度重合体である場合、ホットスタンピング時に、転写領域内の変形制限剤も軟化することで、転写領域内における接着層のスペーサー粒子に集中する圧力を沈み込み制御層が好適に吸収し、白濁が防止されたと考えられる。
【符号の説明】
【００８４】
１  転写箔
１０  支持体
２０  ＯＶＤ部
３０  沈み込み制御層
４０、６０  接着層
４１  スペーサー粒子
４２  粉体フィラー
４５  樹脂成分
１００  ＯＶＤ部付印刷体
１０１  紙幣（印刷体）
【図１】
2018183991.tif 000005
【図２】
2018183991.tif 000006
【図３】
2018183991.tif 000007
【図４】
2018183991.tif 000008
【図５】
2018183991.tif 000009
【図６】
2018183991.tif 000010
【図７】
2018183991.tif 000011
【図８】
2018183991.tif 000012
【図９】
2018183991.tif 000013
【図１０】
2018183991.tif 000014